(57)【要約】【課題】β−結晶ポリプロピレンの提供【解決手段】（１）結晶ポリプロピレン樹脂及び（２）式（Ｉ）【化１】2005528498.tif 000015（式中、  Ｒ1、Ｒ2及びＲ3は、互いに独立して、炭素原子数１ないし２０のアルキル基、炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数２ないし２０のアルキル基；炭素原子数３ないし２０のアルケニル基、炭素原子数５ないし１２のシクロアルキル基、１、２又は３個の炭素原子数１ないし１０のアルキル基により置換された炭素原子数５ないし１２のシクロアルキル基；シクロヘキシルメチル基；１、２又は３個の炭素原子数１ないし１０のアルキル基により置換されたシクロヘキシルメチル基；炭素原子数５ないし９のシクロアルケニル基、１、２又は３個の炭素原子数１ないし１０のアルキル基により置換された炭素原子数５ないし９のシクロアルケニル基；炭素原子数１ないし１０のアルキル基、炭素原子数１ないし１０のアルキルオキシ基、ヒドロキシ基、ハロゲン原子、トリハロゲンメチル基、トリハロゲンメトキシ基、ベンゾイル基、フェニルアミノ基、アシルアミノ基及びフェニルアゾ基からなる群より選択された１、２又は３個の基により置換されたフェニル基；炭素原子数７ないし９のフェニルアルキル基、炭素原子数１ないし１０のアルキル基、炭素原子数１ないし１０のアルコキシ基及びヒドロキシ基からなる群より選択された１、２又は３個の基によりフェニル基上で置換された炭素原子数７ないし９のフェニルアルキル基；ナフチル基、炭素原子数１ないし１０のアルキル基により置換されたナフチル基、アダマンチル基、又は５又は６員ヘテロ環基を表す。）で表される１種又はそれ以上のβ−核剤を含有する組成物であって、前記ポリプロピレン樹脂は、次式    β−形態結晶の含量（％）＝１００×Ｐβ1／（Ｐα1＋Ｐα2＋Ｐα3＋Ｐβ1）（式中、Ｐα1ないしＰα3は、広角Ｘ線散乱により決定されたα−形態の各々のピーク高（最大）を表し、及びＰβ1はβ−形態のピーク高（最大）を表す。）を用いて計算された少なくとも１０％のβ−形態結晶の含量を有することを特徴とする組成物。
2005528498.tif 000002
【特許請求の範囲】
【請求項１】
（１）結晶ポリプロピレン樹脂及び
（２）式（Ｉ）
【化１】
2005528498.tif 000014
（式中、
Ｒ1、Ｒ2及びＲ3は、互いに独立して、
炭素原子数１ないし２０のアルキル基、
炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数２ないし２０のアルキル基；
炭素原子数３ないし２０のアルケニル基、
炭素原子数５ないし１２のシクロアルキル基、
１、２又は３個の炭素原子数１ないし１０のアルキル基により置換された炭素原子数５
ないし１２のシクロアルキル基；
シクロヘキシルメチル基；
１、２又は３個の炭素原子数１ないし１０のアルキル基により置換されたシクロヘキシ
ルメチル基；
炭素原子数５ないし９のシクロアルケニル基、
１、２又は３個の炭素原子数１ないし１０のアルキル基により置換された炭素原子数５ないし９のシクロアルケニル基；
炭素原子数１ないし１０のアルキル基、炭素原子数１ないし１０のアルキルオキシ基、ヒドロキシ基、ハロゲン原子、トリハロゲンメチル基、トリハロゲンメトキシ基、ベンゾイル基、フェニルアミノ基、アシルアミノ基及びフェニルアゾ基からなる群より選択された１、２又は３個の基により置換されたフェニル基；
炭素原子数７ないし９のフェニルアルキル基、
炭素原子数１ないし１０のアルキル基、炭素原子数１ないし１０のアルコキシ基及びヒドロキシ基からなる群より選択された１、２又は３個の基によりフェニル基上で置換された炭素原子数７ないし９のフェニルアルキル基；
ナフチル基、
炭素原子数１ないし１０のアルキル基により置換されたナフチル基、
アダマンチル基、又は
５又は６員ヘテロ環基を表す。）
で表される１種又はそれ以上のβ−核剤
を含有する組成物であって、前記ポリプロピレン樹脂は、次式
β−形態結晶の含量（％）＝１００×Ｐβ1／（Ｐα1＋Ｐα2＋Ｐα3＋Ｐβ1）
（式中、Ｐα1ないしＰα3は、広角Ｘ線散乱により決定されたα−形態の各々のピーク高（最大）を表し、及びＰβ1はβ−形態のピーク高（最大）を表す。）
を用いて計算された少なくとも１０％のβ−形態結晶の含量を有することを特徴とする組成物。
【請求項２】
前記成分（１）のβ−形態結晶は、周囲温度にて又は温度（Ｔs）
Ｔs≦Ｔcr＋３５℃
（Ｔcrは、１０Ｋ／分の冷却速度にて溶融ポリプロピレン樹脂を冷却することにより、示差走査熱分析（ＤＳＣ）により決定されたとおりのβ−核剤なしのポリプロピレン樹脂（成分（１））の再結晶化温度を表す。）にて固化され、及び／又はアニールされる請求項１記載の組成物。
【請求項３】
前記成分（１）のポリプロピレン樹脂は、１０ないし９８％のβ−形態結晶の含量を有する請求項１記載の組成物。
【請求項４】
前記成分（１）のポリプロピレン樹脂は、１５ないし８０％のβ−形態結晶の含量を有する請求項１記載の組成物。
【請求項５】
前記ポリプロピレン樹脂は、６２％を超える曇り度を有し；該曇り度は１．１ないし１．２ｍｍ厚のプレートにて測定されたことをさらに特徴とする請求項１記載の組成物。
【請求項６】
前記成分（１）はポリプロピレンホモポリマーである請求項１記載の組成物。
【請求項７】
前記成分（１）は、エチレン、炭素原子数４ないし２０のα−オレフィン、ビニルシクロヘキサン、ビニルシクロヘキセン、炭素原子数４ないし２０のアルカンジエン、炭素原子数５ないし１２のシクロアルカンジエン及びノルボルネン誘導体からなる群より選択された１種又はそれ以上のコモノマーを含有するポリプロピレンランダムコポリマー、交互又はセグメントコポリマー或いはブロックコポリマーである請求項１記載の組成物。
【請求項８】
前記成分（１）は熱可塑性ポリオレフィン（ＴＰＯ）である請求項１記載の組成物。
【請求項９】
（３）他のポリマー（但し、成分（３）は成分（１）と異なる。）を付加的に含有する請求項１記載の組成物。
【請求項１０】
式中、
Ｒ1、Ｒ2及びＲ3は、互いに独立して、
炭素原子数１ないし２０のアルキル基、
炭素原子数１ないし４のアルキルアミノ基、ジ（炭素原子数１ないし４のアルキル）アミノ基、炭素原子数１ないし４のアルキルオキシ基又はヒドロキシ基により置換された炭素原子数２ないし１０のアルキル基；
炭素原子数３ないし２０のアルケニル基、
炭素原子数５ないし１２のシクロアルキル基、
１、２又は３個の炭素原子数１ないし４のアルキル基により置換された炭素原子数５ないし１２のシクロアルキル基；
シクロヘキシルメチル基；
１、２又は３個の炭素原子数１ないし４のアルキル基により置換されたシクロヘキシル
メチル基；
炭素原子数１ないし４のアルキル基、炭素原子数１ないし４のアルキルオキシ基又はヒドロキシ基からなる群より選択された１、２又は３個の基により置換されたフェニル基；
ベンジル基、
炭素原子数１ないし４のアルキル基、炭素原子数１ないし４のアルコキシ基及びヒドロキシ基からなる群より選択された１、２又は３個の基によりフェニル基上で置換されたベンジル基；
ナフチル基、又は
炭素原子数１ないし４のアルキル基により置換されたナフチル基
を表す請求項１記載の組成物。
【請求項１１】
式中、
Ｒ1、Ｒ2及びＲ3は、互いに独立して、
炭素原子数１ないし２０のアルキル基、
炭素原子数１ないし４のアルキルアミノ基、ジ（炭素原子数１ないし４のアルキル）アミノ基又は炭素原子数１ないし４のアルキルオキシ基により置換された炭素原子数２ないし６のアルキル基；
炭素原子数５ないし１２のシクロアルキル基、
１、２又は３個の炭素原子数１ないし４のアルキル基により置換された炭素原子数５ないし１２のシクロアルキル基；
シクロヘキシルメチル基；
１、２又は３個の炭素原子数１ないし４のアルキル基により置換されたシクロヘキシル
メチル基；
１、２又は３個の炭素原子数１ないし４のアルキル基により置換されたフェニル基；
ベンジル基、
１、２又は３個の炭素原子数１ないし４のアルキル基によりフェニル基上で置換されたベンジル基；
ナフチル基
を表す請求項１記載の組成物。
【請求項１２】
式中、
Ｒ1、Ｒ2及びＲ3は、互いに独立して、
ブチル基、オクチル基又はオクタデシル基、
３−ジメチルアミノプロピル基、３−メトキシプロピル基又は２−メトキシエチル基、
シクロヘキシル基、シクロヘプチル基、シクロオクチル基又はシクロドデシル基、
３−メチルシクロヘキシル基又は２，３−ジメチルシクロヘキシル基、
１−シクロヘキシルエチル基、
３，４−ジメチルフェニル基、
ベンジル基、又は
ナフチル基
を表す請求項１記載の組成物。
【請求項１３】
式中、Ｒ1、Ｒ2及びＲ3は同一であり、そして２，３−ジメチルシクロヘキシル基、第三オクチル基又はシクロオクチル基を表す請求項１記載の組成物。
【請求項１４】
式中、Ｒ1、Ｒ2及びＲ3は同一である請求項１記載の組成物。
【請求項１５】
ポリプロピレン樹脂にβ−形態結晶を与える方法であって、前記ポリプロピレン樹脂に請求項１で定義されたとおりの１種又はそれ以上のβ−核剤を配合することをからなる方法。
【請求項１６】
ポリプロピレン樹脂に、次式
β−形態結晶の含量（％）＝１００×Ｐβ1／（Ｐα1＋Ｐα2＋Ｐα3＋Ｐβ1）
（式中、Ｐα1ないしＰα3は、広角Ｘ線散乱により決定されたα−形態の各々のピーク高（最大）を表し、及びＰβ1はβ−形態のピーク高（最大）を表す。）
を用いて計算された少なくとも１０％のβ−形態結晶の含量を与える方法であって、該方法は、前記ポリプロピレン樹脂に請求項１で定義されたとおりの１種又はそれ以上のβ−核剤を配合することからなる方法。
【請求項１７】
ポリプロピレン樹脂のためのβ−核剤としての、請求項１で定義されたとおりの式（Ｉ）で表される化合物の使用。
【請求項１８】
請求項１記載の組成物を含有する造形品。
【請求項１９】
成形品である請求項１８記載の造形品。
【請求項２０】
成形は、射出、ブロー、圧縮、回転又はスラッシュ成形或いは押出しにより行われる請求項１９記載の造形品。
【請求項２１】
フィルム、繊維、形材、パイプ、ボトル、タンク又は容器である請求項１８記載の造形品。
【請求項２２】
請求項２１記載のフィルムを延伸することにより形成された一軸延伸フィルム又は二軸延伸フィルム。
【請求項２３】
請求項２１記載の繊維を延伸することにより形成された繊維。
【請求項２４】
１つ又はそれ以上の層が請求項１記載の組成物を含有する多層系。
【発明の詳細な説明】
【技術分野】
【０００１】
本発明は、結晶ポリプロピレン樹脂及びβ−結晶形態の構成のための核剤として作用し得る１種又はそれ以上の特定のトリメシン酸誘導体を含有する組成物、β−核剤としてのこの誘導体の使用並びにβ−形態結晶を含有するポリプロピレン樹脂から作られる製品に関する。
【背景技術】
【０００２】
結晶ポリプロピレンは、α、β、γ及びδ結晶形態並びに溶融されたポリプロピレンの急冷において形成されるスメクチック結晶形態で生じ得ることが既知である。β−結晶形態（以降、“β−形態”として言及される。）は、結晶化及び破壊の様式における相違のことはさておき、例えば融点及び密度がより低い慣用の天然ペレットにおいて見られるより一般的なα−形態とは異なっており、このことは用途の観点から興味深い。
【０００３】
ポリプロピレンのβ−形態は、普通の加工条件下において、対応するα−形態と比較して安定性が低い。ポリプロピレンの溶融物が押出され、そしてその後冷却された場合、ポリプロピレンのα−形態は優性の傾向にある。しかしながら、β−形態の高含量を含有するポリプロピレンは、ポリプロピレンが溶融されそしてその後冷却された場合にβ−形態の形成を誘発する適切な核剤の添加により調製され得る。
【特許文献１】米国特許６，２３５，８２３号明細書
【特許文献２】欧州特許出願公開第９４０，４３１号明細書
【特許文献３】特開平０６−１９２，４９６号公報
【特許文献４】欧州特許出願公開第８６５，９１４号明細書
【特許文献５】欧州特許出願公開第８６５，９１１号明細書
【特許文献６】欧州特許出願公開第７７６，９３３号明細書
【特許文献７】欧州特許出願公開第６３２，０９５号明細書
【発明の開示】
【発明が解決しようとする課題】
【０００４】
米国特許６，２３５，８２３号明細書は、β−核剤としてのジアミド化合物の使用を記載している。欧州特許出願公開第９４０，４３１号明細書及び特開平０６−１９２，４９６号公報は、一般的に核剤として幾つかのトリメシン酸誘導体の使用を開示しているが、幾つかの結晶形態の間を分化していない。ポリプロピレン樹脂のためのいずれの核剤も、必ずしもβ−結晶形態の形成を誘発しているわけではない。
【０００５】
欧州特許出願公開第８６５，９１４号明細書及び欧州特許出願公開第８６５，９１１号明細書はポリオレフィンフィルムを記載している。ポリブテン−１樹脂組成物は欧州特許出願公開第７７６，９３３号明細書に開示されており、そしてポリプロピレンに基づいた樹脂の多孔質の延伸製品は欧州特許出願公開第６３２，０９５号明細書に記載されている。
【課題を解決するための手段】
【０００６】
本発明は特に、
（１）結晶ポリプロピレン樹脂及び
（２）式（Ｉ）
【化１】
2005528498.tif 000003
（式中、
Ｒ1、Ｒ2及びＲ3は、互いに独立して、
炭素原子数１ないし２０のアルキル基、
炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数２ないし２０のアルキル基；
炭素原子数３ないし２０のアルケニル基、
炭素原子数５ないし１２のシクロアルキル基、
１、２又は３個の炭素原子数１ないし１０のアルキル基により置換された炭素原子数５
ないし１２のシクロアルキル基；
シクロヘキシルメチル基；
１、２又は３個の炭素原子数１ないし１０のアルキル基により置換されたシクロヘキシ
ルメチル基；
炭素原子数５ないし９のシクロアルケニル基、
１、２又は３個の炭素原子数１ないし１０のアルキル基により置換された炭素原子数５ないし９のシクロアルケニル基；
炭素原子数１ないし１０のアルキル基、炭素原子数１ないし１０のアルキルオキシ基、ヒドロキシ基、ハロゲン原子、トリハロゲンメチル基、トリハロゲンメトキシ基、ベンゾイル基、フェニルアミノ基、アシルアミノ基及びフェニルアゾ基からなる群より選択された１、２又は３個の基により置換されたフェニル基；
炭素原子数７ないし９のフェニルアルキル基、
炭素原子数１ないし１０のアルキル基、炭素原子数１ないし１０のアルコキシ基及びヒドロキシ基からなる群より選択された１、２又は３個の基によりフェニル基上で置換された炭素原子数７ないし９のフェニルアルキル基；
ナフチル基、
炭素原子数１ないし１０のアルキル基により置換されたナフチル基、
アダマンチル基、又は
５又は６員ヘテロ環基を表す。）
で表される１種又はそれ以上のβ−核剤
を含有する組成物であって、前記ポリプロピレン樹脂は、次式
β−形態結晶の含量（％）＝１００×Ｐβ1／（Ｐα1＋Ｐα2＋Ｐα3＋Ｐβ1）
（式中、Ｐα1ないしＰα3は、広角Ｘ線散乱により決定されたα−形態の各々のピーク高（最大）を表し、及びＰβ1は、β−形態のピーク高（最大）を表す。）
を用いて計算された少なくとも１０％、例えば少なくとも２０％又は３０％又は４０％又は５０％又は６０％又は７０％又は８０％又は９０％又は９５％のβ−形態結晶の含量を
有することを特徴とする組成物に関する。
【０００７】
Ｐβ1は、β−形態結晶の平面上（３００）の反射強度（高さ）を表す。
Ｐα1は、α−形態結晶の平面上（１１０）の反射強度（高さ）を表す。
Ｐα2は、α−形態結晶の平面上（０４０）の反射強度（高さ）を表す。
Ｐα3は、α−形態結晶の平面上（１３０）の反射強度（高さ）を表す。
【発明を実施するための最良の形態】
【０００８】
β−形態結晶の含量は、Ｍａｋｒｏｍｏｌ．Ｃｈｅｍ．７５、１３４（１９６４）においてＡ．Ｔｕｒｎｅｒ  Ｊｏｎｅｓ等により記載されたとおりに、或いは米国特許出願公開第５，４９１，１８８号明細書に記載されるとおりに決定されてもよい。
【０００９】
結晶ポリプロピレン樹脂において、広角Ｘ線散乱により決定されたβ−形態結晶の含量の１０％又はそれ以上が、少なくとも１つの方向で見られなければならない。
【００１０】
本発明の好ましい態様は、成分（１）のβ−形態結晶が、周囲温度にて又は温度（Ｔs）
Ｔs≦Ｔcr＋３５℃
（Ｔcrは、１０Ｋ／分の冷却速度にて溶融ポリプロピレン樹脂を冷却することにより、示差走査熱分析（ＤＳＣ）により決定されたとおりのβ−核剤なしのポリプロピレン樹脂（成分（１））の再結晶化温度を表す。）にて固化され、及び／又はアニールされる組成物に関する。
【００１１】
適切な固化及び／又はアニール温度Ｔsは：
（Ｔcr−１２０℃）ないし（Ｔcr＋３５℃）
（Ｔcr−１００℃）ないし（Ｔcr＋３５℃）
（Ｔcr−８０℃）ないし（Ｔcr＋３５℃）
（Ｔcr−６０℃）ないし（Ｔcr＋３５℃）
（Ｔcr−４０℃）ないし（Ｔcr＋３５℃）
（Ｔcr−２０℃）ないし（Ｔcr＋３５℃）
Ｔcrないし（Ｔcr＋３５℃）
（Ｔcr−１５０℃）ないし（Ｔcr−１００℃）
（Ｔcr−１２０℃）ないし（Ｔcr−８０℃）
（Ｔcr−１２０℃）ないし（Ｔcr−６０℃）
（Ｔcr−１２０℃）ないし（Ｔcr−４０℃）
（Ｔcr−１２０℃）ないし（Ｔcr−２０℃）
（Ｔcr−１２０℃）ないしＴcr
（Ｔcr−９０℃）ないし（Ｔcr−８０℃）
（Ｔcr−９０℃）ないし（Ｔcr−６０℃）
（Ｔcr−９０℃）ないし（Ｔcr−４０℃）
（Ｔcr−９０℃）ないし（Ｔcr−２０℃）
（Ｔcr−９０℃）ないしＴcr
である。
【００１２】
以下の固化及び／又はアニール温度Ｔsが好ましい。
（Ｔcr−８０℃）ないし（Ｔcr−６０℃）
（Ｔcr−８０℃）ないし（Ｔcr−４０℃）
（Ｔcr−８０℃）ないし（Ｔcr−２０℃）
【００１３】
以下の固化及び／又はアニール温度Ｔsが特に好ましい。
（Ｔcr−１２０℃）ないし（Ｔcr−１００℃）
（Ｔcr−１１０℃）ないし（Ｔcr−８０℃）
（Ｔcr−１１０℃）ないし（Ｔcr−９０℃）
（Ｔcr−８０℃）ないし（Ｔcr−６０℃）
（Ｔcr−４０℃）ないし（Ｔcr−２０℃）
（Ｔcr−６０℃）ないし（Ｔcr−４０℃）
（Ｔcr−２０℃）ないし（Ｔcr＋１０℃）
Ｔcrないし（Ｔcr＋３５℃）
Ｔcr
【００１４】
また興味深いのは：
（Ｔcr−７０℃）ないし（Ｔcr＋２０℃）
（Ｔcr−６０℃）ないし（Ｔcr＋１０℃）
である。
【００１５】
炭素原子数１ないし２０のアルキル基の例は、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基及びエイコシル基である。
好ましい例はブチル基、オクチル基及びオクタデシル基である。
【００１６】
炭素原子数１ないし１０のアルキルアミノ基、ジ（炭素原子数１ないし１０のアルキル）アミノ基、炭素原子数１ないし１０のアルキルオキシ基又はヒドロキシ基により置換された炭素原子数２ないし２０のアルキル基の例は、３−メチルアミノプロピル基、２−ジメチルアミノエチル基、２−ジエチルアミノエチル基、３−ジメチルアミノプロピル基、３−ジエチルアミノプロピル基、２−メトキシエチル基、２−エトキシエチル基、２−メトキシプロピル基、３−メトキシプロピル基、２−エトキシプロピル基、３−イソプロポキシプロピル基及びヒドロキシエチル基である。
好ましい例は、３−ジメチルアミノプロピル基、３−メトキシプロピル基及び２−メトキシエチル基である。
【００１７】
炭素原子数３ないし２０のアルケニル基の例は、アリル基、２−メタリル基、ブテニル基、ペンテニル基、ヘキセニル基及びオレイル基である。１位の炭素原子は好ましくは飽和である。特に好ましい例はアリル基及びオレイル基である。
【００１８】
炭素原子数５ないし１２のシクロアルキル基の例は、シクロペンチル基、シクロヘキシル基、シクロヘプチル基、シクロオクチル基及びシクロドデシル基である。
好ましい例は、シクロヘキシル基、シクロヘプチル基、シクロオクチル基及びシクロドデシル基である。
【００１９】
１、２又は３個の炭素原子数１ないし１０のアルキル基により置換された炭素原子数５ないし１２のシクロアルキル基の例は、３−メチルシクロヘキシル基及び２，３−ジメチ
ルシクロヘキシル基である。
【００２０】
１、２又は３個の炭素原子数１ないし１０のアルキル基により置換されたシクロヘキシルメチル基の例は、１−シクロヘキシルエチル基である。
【００２１】
炭素原子数５ないし９のシクロアルケニル基の例は、シクロヘキセニル基である。
【００２２】
１、２又は３個の炭素原子数１ないし１０のアルキル基により置換された炭素原子数５ないし９のシクロアルケニル基の例は、メチルシクロヘキセニル基である。
【００２３】
炭素原子数１ないし１０のアルキル基、炭素原子数１ないし１０のアルキルオキシ基、ヒドロキシ基、ハロゲン原子、トリハロゲンメチル基、トリハロゲンメトキシ基、ベンゾイル基、フェニルアミノ基、アシルアミノ基及びフェニルアゾ基からなる群より選択された１、２又は３個の基により置換されたフェニル基の例は、４−メチルフェニル基、２−エチルフェニル基、４−エチルフェニル基、４−イソプロピルフェニル基、４−第三ブチルフェニル基、４−第二ブチルフェニル基、４−イソブチルフェニル基、３，５−ジメチルフェニル基、３，４−ジメチルフェニル基、２，４−ジメチルフェニル基、２，６−ジエチルフェニル基、２−エチル−６−メチルフェニル基、２，６−ジイソプロピルフェニル基、４−メトキシフェニル基、４−エトキシフェニル基、４−ヒドロキシフェニル基、４−フルオロフェニル基、３，５−ジフルオロフェニル基、２−クロロフェニル基、３−クロロフェニル基、３−クロロ−６−メチルフェニル基、３，５−ジ（トリフルオロメチル）フェニル基、４−トリフルオロメトキシフェニル基、２−ベンゾイルフェニル基、４−フェニルアミノフェニル基、４−アセトアミドフェニル基及び４−（フェニルアゾ）フェニル基である。
好ましい例は、３，４−ジメチルフェニル基である。
【００２４】
炭素原子数７ないし９のフェニルアルキル基の例は、ベンジル基及び２−フェニルエチル基である。ベンジル基が好ましい。
【００２５】
炭素原子数１ないし１０のアルキル基、炭素原子数１ないし１０のアルコキシ基及びヒドロキシ基からなる群より選択された１、２又は３個の基によりフェニル基上で置換された炭素原子数７ないし９のフェニルアルキル基の例は、メチルベンジル基、ジメチルベンジル基、トリメチルベンジル基、第三ブチルベンジル基、メトキシベンジル基及び３，５−ジ−第三ブチル−４−ヒドロキシベンジル基である。
【００２６】
炭素原子数１ないし１０のアルキル基により置換されたナフチル基の例は、メチルナフチル基である。
【００２７】
５又は６員ヘテロ環基の例は、２−ピコリル基、（２−フリル）メチル基、（２−テトラヒドロフリル）メチル基、２−ピリミジル基、６−メチル−２−ピリジル基、１，２，４−トリアゾリ−３−イル基及び２−（１−ピペラジニル）エチル基である。
【００２８】
成分（１）のポリプロピレン樹脂は好ましくは、１０ないし９８％、特には１５ないし８０％のβ−形態結晶の含量を有する。
【００２９】
β−形態結晶の適切な含量の他の例は、ポリプロピレン樹脂の望ましい用途によって、１０ないし９５％、１０ないし９０％、１０ないし８５％、１０ないし８０％、１０ないし７５％、１０ないし７０％、１０ないし６５％、１０ないし６０％、１０ないし５５％、１０ないし５０％、１０ないし４５％、１０ないし４０％、１０ないし３５％、１０ないし３０％、２０ないし９５％、２０ないし９０％、２０ないし８５％、２０ないし８０
％、２０ないし７５％、２０ないし７０％、２０ないし６５％、２０ないし６０％、２０ないし５５％、２０ないし５０％、２０ないし４５％、２０ないし４０％、２０ないし３５％、２０ないし３０％、３０ないし９５％、３０ないし９０％、３０ないし８５％、３０ないし８０％、３０ないし７５％、３０ないし７０％、３０ないし６５％、３０ないし６０％、３０ないし５５％、３０ないし５０％、３０ないし４５％、３０ないし４０％、３５ないし９５％、３５ないし９０％、３５ないし８５％、３５ないし８０％、３５ないし７５％、３５ないし７０％、３５ないし６５％、３５ないし６０％、３５ないし５５％、３５ないし５０％、３５ないし４５％、４０ないし９５％、４０ないし９０％、４０ないし８５％、４０ないし８０％、４０ないし７５％、４０ないし７０％、４０ないし６５％、４０ないし６０％、４０ないし５５％、４０ないし５０％、４５ないし９５％、４５ないし９０％、４５ないし８５％、４５ないし８０％、４５ないし７５％、４５ないし７０％、４５ないし６５％、４５ないし６０％、４５ないし５５％、５０ないし９５％、５０ないし９０％、５０ないし８５％、５０ないし８０％、５０ないし７５％、５０ないし７０％、５０ないし６５％、５０ないし６０％、５５ないし９５％、５５ないし９０％、５５ないし８５％、５５ないし８０％、５５ないし７５％、５５ないし７０％、５５ないし６５％、６０ないし９５％、６０ないし９０％、６０ないし８５％、６０ないし８０％、６０ないし７５％、６０ないし７０％、６５ないし９５％、６５ないし９０％、６５ないし８５％、６５ないし８０％、７０ないし９５％、７０ないし９０％、７０ないし８５％及び７０ないし８０％である。
【００３０】
本発明の好ましい態様にしたがうと、ポリプロピレン樹脂は、６２％を超える曇り度を有し、特には７０％又は８０％を超え；該曇り度は１．１ないし１．２ｍｍ厚の、好ましくは射出成形により調製されたプレートにて測定される。６５ないし９９％、特には７０ないし９９％、７５ないし９９％又は８０ないし９９％の範囲の曇り度が特に好ましい。
【００３１】
曇り度は、ＡＳＴＭ  Ｄ  １００３にしたがって決定される。曇り度は、平均して２．５°以上、入射ビームから偏向する試料（プレート）を通る光の透過百分率として定義される。透明度は２．５°以下の角度範囲において評価される。試料は、実質的に、埃、グリース、掻き傷、及び斑点のない平行平面を有するべきであり、そして明らかな内部のボイド及び粒子のないものであるべきである。
【００３２】
本発明の好ましい態様にしたがうと、成分（１）はポリプロピレンホモポリマーである。
ポリプロピレンホモポリマーはまた、長鎖枝分れポリプロピレンをも含む。
【００３３】
ポリプロピレンは異なった方法により調製され得る。例は以下に記載される。
通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は通常、フィリップス、スタンダード・オイル・インディアナ、チグラー（−ナッタ）、ＴＮＺ（デュポン）、メタロセン又はシングルサイト触媒（ＳＳＣ）と命名される。
【００３４】
本発明の他の好ましい態様にしたがうと、成分（１）は、エチレン、炭素原子数４ないし２０のα−オレフィン、ビニルシクロヘキサン、ビニルシクロヘキセン、炭素原子数４ないし２０のアルカンジエン、炭素原子数５ないし１２のシクロアルカンジエン及びノルボルネン誘導体からなる群より選択された１種又はそれ以上のコモノマーを含有するポリプロピレンランダムコポリマー、交互又はセグメントコポリマー或いはブロックコポリマーであり；プロピレンとコモノマー（類）の合計量は１００％である。
【００３５】
ポリプロピレンコポリマーはまた、長鎖枝分れポリプロピレンコポリマーをも含む。
【００３６】
適切な炭素原子数４ないし２０のα−オレフィンの例は、１−ブテン、１−ペンテン、１−ヘキセン、１−ヘプテン、１−オクテン、１−ノネン、１−デセン、１−ウンデセン、１−ドデセン、１−テトラデセン、１−ヘキサデセン、１−オクタデセン、１−エイコセン及び４−メチル−１−ペンテンである。
【００３７】
適切な炭素原子数４ないし２０のアルカンジエンの例は、ヘキサジエン及びオクタジエンである。
【００３８】
適切な炭素原子数５ないし１２のシクロアルカンジエンの例は、シクロペンタジエン、シクロヘキサジエン及びシクロオクタジエンである。
【００３９】
適切なノルボルネン誘導体の例は、５−エチリデン−２−ノルボルネン（ＥＮＢ）、ジシクロペンタジエン（ＤＣＰ）及びメチレン−ドメチレン−ヘキサヒドロナフタリン（ＭＥＮ）である。
【００４０】
プロピレン／エチレンコポリマーは、例えばプロピレンの重量に対して５０ないし９９．９％、好ましくは８０ないし９９．９％、特には９０ないし９９．９％を含有する。
【００４１】
コモノマーが、例えば１−ノネン、１−デセン、１−ウンデセン、１−ドデセン、１−テトラデセン、１−ヘキサデセン、１−オクタデセン又は１−エイコセンのような炭素原子数９ないし２０のα−オレフィン；炭素原子数９ないし２０のアルカンジエン、炭素原子数９ないし１２のシクロアルカンジエン又は例えば５−エチリデン−２−ノルボルネン（ＥＮＢ）或いはメチレン−ドメチレン−ヘキサヒドロナフタリン（ＭＥＮ）のようなノルボルネン誘導体であるプロピレンコポリマーは、好ましくは、プロピレン９０モル％以上、特には９０ないし９９．９モル％又は９０ないし９９モル％を含有する。
【００４２】
コモノマーが、例えば１−ブテン、１−ペンテン、１−ヘキセン、１−ヘプテン、１−オクテン又は４−メチル−１−ペンテンのような炭素原子数４ないし８のα−オレフィン；ビニルシクロヘキサン、ビニルシクロヘキセン、炭素原子数４ないし８のアルカンジエン又は炭素原子数５ないし８のシクロアルカンジエンは、好ましくは、プロピレン８０モル％以上、特には８０ないし９９．９モル％又は８０ないし９９モル％を含有する。
【００４３】
成分（１）の他の例は、プロピレン／イソブチレンコポリマー、プロピレン／ブタジエンコポリマー、プロピレン／シクロオレフィンコポリマー、エチレンとプロピレン及びヘキサジエン、ジシクロペンタジエン又はエチリデン−ノルボルネンのようなジエンとのターポリマー；１−オレフィンが現場で生成されるプロピレン／１−オレフィンコポリマー；及びプロピレン／一酸化炭素コポリマーである。
【００４４】
本発明のもう１つの好ましい態様にしたがうと、成分（１）は熱可塑性ポリオレフィン（ＴＰＯ）である。
【００４５】
熱可塑性ポリオレフィン（ＴＰＯ）は、ゴム特性を示し、そしてポリオレフィンに基づくエラストマーを特に意味する。これらは好ましくは、エチレンとプロピレンからのコポリマー（ＥＰＭ）又はエチレン、プロピレン及び非共役ジエンを含むターポリマー（ＥＰＤＭ）などである。
【００４６】
本発明はまた、（３）他のポリマー（但し、成分（３）は成分（１）と異なる。）、特に合成ポリマー、好ましくはＥＰＤＭ又はＥＰＭを付加的に含む組成物にも関する。
【００４７】
適切なポリマーは、
１．モノオレフィン及びジオレフィンのポリマー、例えばポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）である。
【００４８】
ポリオレフィン、すなわち前の段落において例示したモノオレフィンのポリマー、好ましくはポリエチレン及びポリプロピレンは、異なる方法によりそしてとりわけ以下の方法により調製され得る：
ａ）ラジカル重合（通常は高圧下及び高温において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は通常、フィリップス、スタンダード・オイル・インディアナ、チグラー（−ナッタ）、ＴＮＺ（デュポン）、メタロセン又はシングルサイト触媒（ＳＳＣ）と命名される。
【００４９】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００５０】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アル
キルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー及びそれらの他のポリマー、例えばポリアミドとの混合物。
【００５１】
４．水素化変性物（例えば粘着付与剤）を含む炭化水素樹脂（例えば炭素原子数５ないし９）及びポリアルキレン及びデンプンの混合物。
【００５２】
１．）ないし４．）のホモポリマー及びコポリマーは、シンジオタクチック、アイソタクチック、ヘミ−アイソタクチック又はアタクチックを含むいずれの立体構造をも有し；アタクチックポリマーが好ましい。ステレオブロックポリマーがまた含まれる。
【００５３】
５．ポリスチレン、ポリ（ｐ−メチルスチレン）、ポリ（α−メチルスチレン）。
【００５４】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポリマーがまた含まれる。
【００５５】
６ａ．エチレン、プロピレン、ジエン、ニトリル、酸、マレイン酸無水物、マレイミド、酢酸ビニル及び塩化ビニル又はそのアクリル誘導体及び混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００５６】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
【００５７】
６ｃ．６ａ．）で言及されたポリマーの水素化から誘導された水素化芳香族ポリマー。
【００５８】
ホモポリマー及びコポリマーはシンジオタクチック、アイソタクチック、ヘミ−アイソタクチック又はアタクチックを含むいずれの立体構造をも有し；アタクチックポリマーが好ましい。ステレオブロックポリマーがまた含まれる。
【００５９】
７．スチレン又はα−メチルスチレンのような芳香族ビニルモノマーのグラフトコポリ
マー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００６０】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルコポリマーのようなそれらのコボリマーのようなハロゲン含有ポリマー。
【００６１】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００６２】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００６３】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１）で言及されたオレフィンとそれらのコポリマー。
【００６４】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００６５】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００６６】
１４．ポリフェニレンオキシド及びスルフィド、及びポリフェニレンオキシドとスチレンポリマー又はポリアミドとの混合物。
【００６７】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【００６８】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００６９】
１７．ポリ尿素、ポリイミド、ボリアミド−イミド、ポリエーテルイミド、ポリエステルイミド、ポリヒダントイン及びポリベンズイミダゾール。
【００７０】
１８．ジカルボン酸とジアルコールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックポリエーテルエステル；及びまたポリカーボネート又はＭＢＳで変性されたポリエステル。
【００７１】
１９．ポリカーボネート及びポリエステルカーボネート。
【００７２】
２０．ポリケトン。
【００７３】
２１．ポリスルホン、ポリエーテルスルホン及びポリエーテルケトン。
【００７４】
２２．フェノール／ホルムアルデヒド樹脂、尿素／ホルムアルデヒド樹脂及びメラミン／ホルムアルデヒド樹脂のような、１方ではアルデヒドから、他方ではフェノール、尿素及びメラミンから誘導された架橋ポリマー。
【００７５】
２３．乾性及び非乾性アルキド樹脂。
【００７６】
２４．飽和及び不飽和ジカルボン酸と、架橋剤としての多価アルコール及びビニル化合物とのコポリマーから誘導される不飽和ポリエステル樹脂、及びまたそれ自体低易燃性のハロゲン含有変性体。
【００７７】
２５．置換されたアクリレートから誘導された架橋性アクリル樹脂、例えばエポキシアクリレート、ウレタンアクリレート又はポリエステルアクリレート。
【００７８】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００７９】
２７．脂肪族、環式脂肪族、複素環式又は芳香族グリシジル化合物、例えばビスフェノールＡとビスフェノールＦのジグリシジルエーテル生成物から誘導される架橋されたエポ
キシ樹脂であって、酸無水物又はアミンのような慣用の硬化剤により、又は所望により促進剤の存在下、架橋された前記エポキシ樹脂。
【００８０】
２８．セルロース、ゴム、ゼラチンのような天然ポリマー及び化学的に変性されたそれらの同族の誘導体、例えば酢酸セルロース、プロピオン酸セルロース及び酪酸セルロース、又はメチルセルロースのようなセルロースエーテル、並びにロジン及びその誘導体。
【００８１】
２９．前記ポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００８２】
３０．天然又は合成ゴム、例えば天然ラテックス又はカルボキシル化スチレン／ブタジエンコポリマーのラテックスの水性エマルジョン。
【００８３】
成分（１）と（３）のブレンドの好ましい例は、ポリプロピレンとプロピレン／エチレンコポリマー、プロピレン／ブチレンコポリマー、ポリエチレン、例えばＨＤＰＥ又はＬＤＰＥ；ポリブテン、ポリイソブチレン、ポリ−４−メチルペンテン或いは交互又はランダムポリアルキレン／一酸化炭素コポリマーとのブレンドである。
【００８４】
本発明の好ましい態様にしたがうと、
Ｒ1、Ｒ2及びＲ3は、互いに独立して、
炭素原子数１ないし２０のアルキル基、
炭素原子数１ないし４のアルキルアミノ基、ジ（炭素原子数１ないし４のアルキル）アミノ基、炭素原子数１ないし４のアルキルオキシ基又はヒドロキシ基により置換された炭素原子数２ないし１０のアルキル基；
炭素原子数３ないし２０のアルケニル基、
炭素原子数５ないし１２のシクロアルキル基、
１、２又は３個の炭素原子数１ないし４のアルキル基により置換された炭素原子数５ないし１２のシクロアルキル基；
シクロヘキシルメチル基；
１、２又は３個の炭素原子数１ないし４のアルキル基により置換されたシクロヘキシルメチル基；
炭素原子数１ないし４のアルキル基、炭素原子数１ないし４のアルキルオキシ基又はヒドロキシ基からなる群より選択された１、２又は３個の基により置換されたフェニル基；
ベンジル基、
炭素原子数１ないし４のアルキル基、炭素原子数１ないし４のアルコキシ基及びヒドロキシ基からなる群より選択された１、２又は３個の基によりフェニル基上で置換されたベンジル基；
ナフチル基、又は
炭素原子数１ないし４のアルキル基により置換されたナフチル基
を表す。
【００８５】
本発明のさらに好ましい態様にしたがうと、
Ｒ1、Ｒ2及びＲ3は、互いに独立して、
炭素原子数１ないし２０のアルキル基、
炭素原子数１ないし４のアルキルアミノ基、ジ（炭素原子数１ないし４のアルキル）アミノ基又は炭素原子数１ないし４のアルキルオキシ基により置換された炭素原子数２ない
し６のアルキル基；
炭素原子数５ないし１２のシクロアルキル基、
１、２又は３個の炭素原子数１ないし４のアルキル基により置換された炭素原子数５ないし１２のシクロアルキル基；
シクロヘキシルメチル基；
１、２又は３個の炭素原子数１ないし４のアルキル基により置換されたシクロヘキシルメチル基；
１、２又は３個の炭素原子数１ないし４のアルキル基により置換されたフェニル基；
ベンジル基、
１、２又は３個の炭素原子数１ないし４のアルキル基によりフェニル基上で置換されたベンジル基；
ナフチル基
を表す。
【００８６】
本発明の特に好ましい態様にしたがうと、
Ｒ1、Ｒ2及びＲ3は、互いに独立して、
ブチル基、オクチル基又はオクタデシル基、
３−ジメチルアミノプロピル基、３−メトキシプロピル基又は２−メトキシエチル基、
シクロヘキシル基、シクロヘプチル基、シクロオクチル基又はシクロドデシル基、
３−メチルシクロヘキシル基又は２，３−ジメチルシクロヘキシル基、
１−シクロヘキシルエチル基、
３，４−ジメチルフェニル基、
ベンジル基、又は
ナフチル基
を表す。
【００８７】
Ｒ1、Ｒ2及びＲ3は好ましくは同一であり、そして２，３−ジメチルシクロヘキシル基、第三オクチル基又はシクロオクチル基を表す。
【００８８】
ポリプロピレン樹脂に添加されるβ−核剤（成分（２））の量は、望ましい効果が得られ得る限りにおいて重大ではない。一般的に、β−結晶形態の含量を増加させるための有効量で使用される。成分（１）の重量に対して、０．０００１ないし５％、特には０．００１ないし２％、０．０５ないし１％、０．１ないし１％又は０．１５ないし１％が適切である。
【００８９】
このように、本発明のβ−核剤は、非常に低量の添加で、結晶ポリプロピレン樹脂に対してβ−結晶形態への転移を受けさせ得、そして、適切な成形条件下、上述したようなβ−形態結晶の含量を有する成形品が得られ得る。
【００９０】
成分（３）は好ましくは、成分（１）の重量に対して、１ないし９０％、例えば２ないし８０％又は５ないし５０％の量で本発明にしたがった組成物中に存在する。
【００９１】
本発明の他の態様は、ポリプロピレン樹脂に、次式
β−形態結晶の含量（％）＝１００×Ｐβ1／（Ｐα1＋Ｐα2＋Ｐα3＋Ｐβ1）
（式中、Ｐα1ないしＰα3は、広角Ｘ線散乱により決定されたα−形態の各々のピーク高（最大）を表し、及びＰβ1はβ−形態のピーク高（最大）を表す。）
を用いて計算された少なくとも１０％のβ−形態結晶の含量を与える方法であって、該方法は、前記ポリプロピレン樹脂に１種又はそれ以上の式（Ｉ）で表されるβ−核剤を配合
することからなる方法である。
【００９２】
本発明のもう１つの態様は、ポリプロピレン樹脂のためのβ−核剤としての、式（Ｉ）で表される化合物の使用である。
【００９３】
本発明の樹脂組成物は、慣用のミキサー中で処方された成分をドライブレンドするか又は溶液噴霧して混合し、例えば一軸又は二軸スクリュー押出し機などを用いて混合物を溶融及び混練するような当業者に良く知られる配合の標準的な手段により調製され得る。
【００９４】
式（Ｉ）で表されるβ−核剤は、任意の段階、すなわち重合反応の間又はポリマーが調製された後のいずれかにおいてポリプロピレン樹脂に添加され得る。
【００９５】
本発明の樹脂組成物に対して、本発明の望ましい効果に悪影響しない濃度範囲において付加的な材料が添加され得る。これら材料は、安定剤、抗酸化剤、抗菌物質、紫外線吸収剤、熱安定剤、光安定剤、中和剤、静電防止剤、ブロッキング防止剤、重金属不活性化剤、難燃剤、滑剤、パーオキシド、ヒドロタルサイト、発泡剤、エラストマー、加工助剤、他の核剤、強化材、可塑剤など及びそれらの混合物を含み得る。
【００９６】
これら慣用の添加剤のより詳細な例は以下に列挙される。
【００９７】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００９８】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００９９】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【０１００】
１．４．トコフェロール、
例えば、α−トコフェロール、β−トコフェロール、γ−トコフェロール、δ−トコフェロール及びそれらの混合物（ビタミンＥ）。
【０１０１】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【０１０２】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【０１０３】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【０１０４】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【０１０５】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【０１０６】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１０７】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【０１０８】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【０１０９】
１．１３．β−（３,５−ジ−第三ブチル−４−ヒドロキシフェニル）プロピオン酸のエステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１１０】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロ
パン、４−ヒドロキシメチル−１−ホスファ−２，６，７−トリオキサビシクロ［２．２．２］オクタンとのエステル。
【０１１１】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１１２】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１１３】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）。
【０１１４】
１．１８．アスコルビン酸（ビタミンＣ）
【０１１５】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルア
ミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジノ−４−オン、２，２，６，６−テトラメチルピペリジノ−４−オール。
【０１１６】
２．紫外線吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３’−第三ブチル−５’−（２−メトキシカルボニルエチル）−２’−ヒドロキシ−フェニル］−２Ｈ−ベンゾトリアゾールとポリエチレングリコール３００とのエステル交換生成
物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【０１１７】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１１８】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１１９】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０１２０】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１２１】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１
，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ  Ｒｅｇ．Ｎｏ．［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−���−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１２２】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合物及びｏ−及びｐ−エトキシ−二置換オキサニリドの混合物。
【０１２３】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−
ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１２４】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１２５】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２
−ジオキサホスホシン、２，２’，２”−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１２６】
とりわけ以下のホスフィットが好ましい：
トリス（２，４−ジ−第三ブチルフェニル）ホスフィット（イルガフォス１６８（登録商標：Ｉｒｇａｆｏｓ）、チバ−ガイギー社）、トリス（ノニルフェニル）ホスフィット、
【化２】
2005528498.tif 000004
【化３】
2005528498.tif 000005
【化４】
2005528498.tif 000006
【化５】
2005528498.tif 000007
【化６】
2005528498.tif 000008
。
【０１２７】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１２８】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１２９】
７．チオ相乗剤、
例えば、ジラウリルチオジプロピオネート又はジステアリルチオジプロピオネート。
【０１３０】
８．パーオキシド捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１３１】
９．ポリアミド安定剤
例えば、ヨウ化物及び／又はリン化合物と組み合わせた銅塩及び二価マグネシウムの塩。
【０１３２】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１３３】
１１．慣用の核剤、
例えば、タルクのような無機物質、二酸化チタン、酸化マグネシウムのような金属酸化物、ホスフェート、好ましくはアルカリ土類金属の炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０１３４】
１２．他の添加剤
例えば、可塑剤、滑剤、レオロジー添加剤、触媒、流れ調整剤、蛍光増白剤、防炎加工剤、静電防止剤及び発泡剤。
【０１３５】
１３．ベンゾフラノン及びインドリノン、
例えば、米国特許出願公開第４，３２５，８６３号明細書；米国特許出願公開第４，３３８，２４４号明細書；米国特許出願公開第５，１７５，３１２号明細書；米国特許出願公開第５，２１６，０５２号明細書；米国特許出願公開第５，２５２，６４３号明細書；ドイツ国特許出願公開第４３１６６１１号明細書；ドイツ国特許出願公開第４３１６６２２号明細書；ドイツ国特許出願公開第４３１６８７６号明細書；欧州特許出願公開第０５８９８３９号明細書又は欧州特許出願公開第０５９１１０２号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０１３６】
β−核剤（類）（成分（２））と慣用の添加剤の重量比は例えば、１：１０００ないし１００：１、好ましくは１：１００ないし１００：１、１：９０ないし９０：１、１：８０ないし８０：１、１：７０ないし７０：１、１：６０ないし６０：１、１：５０ないし５０：１、１：４０ないし４０：１、１：３０なし３０：１、１：２０ないし２０：１、１：１０ないし１０：１、１：５ないし５：１、１：４ないし４：１、１：３ないし３：１、１：２ないし２：１又は１：１である。一般的には、慣用の添加剤は、成分（１）の重量に対して、好ましくは０．０００１ないし５％又は０．００１ないし３％、特に０．０１ないし２％又は０．０１ないし０．２５％の量で本発明の組成物中に存在する。
【０１３７】
成分（Ｉ）のポリプロピレン樹脂は好ましくは、成分（１）の重量に対して例えば０．００１ないし２％の量で１種又はそれ以上の加工安定剤を含む。
【０１３８】
本発明にしたがった樹脂組成物の加工例は：射出吹込成形、押出し、吹込成形、回転成形、成形デコレーション（反対射出）、スラッシュ成形、射出成形、同時射出成形、フォーミング、圧縮成形、プレッシング、フィルム押出し（キャストフィルム；吹込フィルム）、繊維紡績（織、不織）、延伸（一軸、二軸）、アニーリング、深絞り成形、カレンダリング、機械的転換、シンタリング、同時押出、コーティング、積層、架橋（放射線、パーオキシド、シラン）、蒸着、溶接、グルー、加硫、熱成形、パイプ押出、形材押出、シート押出；シートキャスティング、スピンコーティング、ストラッピング、発泡、再生／再加工、押出コーティング、ビスブレーキング（パーオキシド、熱）、繊維メルトブロー
ン、スパンボンド、表面処理（コロナ放電、炎、プラズマ）、滅菌（γ線、電子ビームによる）、ゲルコーティング、テープ押出、ＳＭＣ加工又はプラスチゾルである。
【０１３９】
得られた本発明の結晶ポリプロピレン樹脂組成物は好ましくは、慣用の成形機を用いて、射出、圧縮、吹込成形、回転及び／又は他の既知の成形技術により好ましく成形される。成形条件は、一般的に使用されるものであり得る。典型的な好ましい成形条件は、以下のとおりであり得る。射出成形：樹脂温度およそ１８０ないし３２０℃、好ましくはおよそ２００ないし３００℃；成形温度はおよそ０ないし１２０℃、好ましくはおよそ３０ないし８０℃である。吹込成形：樹脂温度およそ１８０ないし３００℃、好ましくはおよそ２００ないし２８０℃；成形温度はおよそ２０ないし１４０℃、好ましくはおよそ６０ないし１２０℃である。圧縮成形：溶融された樹脂の温度およそ１８０ないし３００℃、好ましくはおよそ２００ないし２８０℃；冷却温度およそ１０ないし１２５℃、好ましくはおよそ３０ないし１００℃である。
【０１４０】
引用の材料よりもずっと高いβ−結晶形態の比率を含み、そして色彩の面で満足し得る成形品は、上述の成形条件下、例えば上述の混合方法を用いて調製された本発明の樹脂組成物を成形することによるたやすく得られ得る。β−結晶を通常は実質的に含まないがα−結晶が優性に構成される慣用のポリプロピレンペレットと比較して、ポリプロピレン成形品はより低融点であり、そして加熱下に変形させるのにあたり、より低い力を要する。それゆえ、成形品は、２次加工性及び機械的特性を向上するのに多大な貢献をしている。製品は、包装品、コンテナ、バンパー、ハウジング、技術品（例えばギア）などのような広い種々の形態を含む。
【０１４１】
本発明の樹脂組成物において、最終製品中のα−形態とβ−形態の比は、適切な固化条件により望ましく制御され得る。上述の成形条件下、冷却条件を適切に選択することによりα−形態とβ−形態の比を制御することが可能である。この特性は、例えば二軸延伸フィルム及びファイバーの粗面処理において特に利益がある。そのような粗面を有するフィルムは、優れた抗ブロッキング特性、印刷適性及び密着力などを示し、そして包装フィルム、印刷紙、トレーシングペーパー、油浸型のプラスチックキャパシターなどに多く使用される。
【０１４２】
本発明にしたがった樹脂組成物は、種々の造形品の調製のために有利に使用され得る。例は：
Ｉ−１）浮動機器、海用機器用途、ポンツーン、ブイ、デッキのプラスチック製材、桟橋、ボート、カヤック、オール及び海岸の補強材。
Ｉ−２）自動車への適用、特にバンパー、ダッシュボード、バッテリー、リア及びフロントのライニング、フードの下の成形部分、フードの棚板、トランクのライニング、室内のライニング、エアバッグカバー、電子用成形品（ライト）、ダッシュボードのガラス板、ヘッドランプのガラス板、計器パネル、室外ライニング、椅子張り、自動車のライト、ヘッドライト、パーキングライト、リアライト、ストップライト、内装品及び外装品；ドアパネル；ガスタンク；フロントガラス；リアウィンドウ；シート裏張り、室外パネル、ワイヤー絶縁物、シールの為の形材押出物、クラッド、柱カバー、シャシ部分、排気システム、燃料フィルター／フィルター、燃料ポンプ、燃料タンク、車体の成形品、コンバーチブル屋根、室外のミラー、室外装飾、締結具／固定具、フロント部分のモジュール、ガラス、ヒンジ、ロックシステム、手荷物用／ルーフラック、プレス／打抜き部品、封止装置、側部の衝撃保護材、防音材／絶縁材及びサンルーフ。
Ｉ−３）道路交通機器、特に交通標識、道路標識、自動車の備品、警告三角形、医療ケース、ヘルメット、タイヤ。
Ｉ−４）備品を含む、飛行機、鉄道、自動車（車、モーターバイク）用の機器。
Ｉ−５）宇宙用、特にロケット及び衛星用の機器、例えば再突入シールド。
Ｉ−６）建築及び設計の、鉱業用の用途、音響防音システム、街の避難所、及びシェルター用の機器。
ＩＩ−１）取付け具、一般のケース及びカバー、及び電気／電子機器（パーソナルコンピューター、電話、携帯電話、プリンター、テレビ一式、オーディオ及びビデオ機器）、植木鉢、衛星ＴＶ用ボウル、及びパネル機器。
ＩＩ−２）鋼または布のような他の材料の外被。
ＩＩ−３）電子工業の機器、とりわけプラグの絶縁体、特にコンピュータープラグ、電気及び電子部品のケース、プリントボード、及びチップ、チェックカード、またはクレジットカードのような電子データ保存のための材料。
ＩＩ−４）電気機具、とりわけ洗濯機、タンブラー、オーブン（マイクロ波オーブン）、皿洗い機、ミキサー、及びアイロン。
ＩＩ−５）ライトカバー（例えば、街灯、ランプシェード）。
ＩＩ−６）ワイヤー及びケーブルにおける用途（半導体、絶縁体及びケーブル被覆）
ＩＩ−７）冷却器、冷凍機、加熱装置、空調機、電子部品の封入、半導体、コーヒー機器、及び真空掃除機のホイル。
ＩＩＩ−１）はめば歯車（ギアー）、スライド取付品、スペーサー、スクリュー、ボルト、ハンドル、及びノブのような技術的物品。
ＩＩＩ−２）回転翼、換気扇及びタービンの翼、ソーラー装置、スイミングプール、スイミングプールカバー、プールライナー、ポンドライナー、クロゼット、衣装ダンス、区分壁、小割壁、折畳壁、屋根、シャッター（例えば、ローラーシャッター）、建具、パイプ間の接合具、スリーブ、及びコンベヤーベルト。
ＩＩＩ−３）衛生用品、特にシャワー室、便座、便座カバー、洗面台。
ＩＩＩ−４）衛生用品、特にオムツ（幼児、成人の失禁用）、女性の生理用品、シャワーカーテン、ブラシ、マット、桶、移動式のトイレ、歯ブラシ、及び便器。
ＩＩＩ−５）水、汚水、及び化学薬品のための（架橋された又はされていない）パイプ、ワイヤー及びケーブル保護のためのパイプ、ガス、オイル及び下水のためのパイプ、側溝、地下パイプ、及び排水システム
ＩＩＩ−６）いずれかの外形の形材（窓ガラス）及び羽目の形材
ＩＩＩ−７）ガラス代用品、とりわけ押出プレート、ビル（モノリシック、二層または多層壁）、航空機、学校のガラス、押出シート、建築物のガラス、電車、乗物、衛生物品及び温室のための窓フィルム。
ＩＩＩ−８）プレート（壁、まな板）、押出被覆（印画紙、テトラパック（ｔｅｔｒａｐａｃｋ）、及びパイプ被覆）、サイロ、木材代用品、プラスチック製材、複合木材、壁、表面材、家具、装飾箔、床被覆（室内及び室外用途）、フローリング、踏板、及びタイル。
ＩＩＩ−９）取入れ及び排出マニホールド
ＩＩＩ−１０）セメント−、コンクリート−、複合−用途、及びカバー、羽目板及びクラッド、手すり、手すり子、キッチンカウンター、屋根、屋根用シート、タイル及び防水シート。
ＩＶ−１）プレート（壁、まな板）、トレー、人工芝、アストロターフ、競技場（運動）の人工カバー、競技場（運動）の人工床、及びテープ。
ＩＶ−２）連続及び短繊維の織物、繊維（カーペット／衛生用品／ジオテキスタイル（ｇｅｏｔｅｘｔｉｌｅｓ）／モノフィラメント；フィルター；ワイプ／カーテン（シェード）／医療用品）、バルキー繊維（ガウン／防護衣等の用途）、ネット、ロープ、ケーブル、紐、コード、糸、安全シートベルト、衣服、下着、手袋；ブーツ；ゴムブーツ、肌着、長い上着、水着、運動着、傘（パラソル、日傘）、パラシュート、パラグライダー、帆、“気球に使用されている絹”、キャンプ用品、テント、エアーベッド、サンベッド、バルキーバッグ、及びバッグ。
ＩＶ−３）屋根、トンネル、ごみ捨て場、池、投棄場、壁、屋根膜、ジオメンブレン、スイミングプール、カーテン（シェード）／サン−シールド、日除け、キャノピー、壁紙
、食品パック及びラップ（柔軟な及び固形の）、医薬品のパッケージ（柔軟な及び固形の）、エアーバッグ／安全ベルト、腕−及び頭受け、カーペット、中央のコンソール、ダッシュボード、コックピット、ドア、頭上のコンソールモジュール、ドア装飾、ヘッドライナー、室内灯、室内鏡、網棚、荷台の荷物カバー、シート、ステアリング、ステアリングのホイール、布地、及びトランク装飾のためのメンブレン、絶縁体、カバー及びシール。
Ｖ）フィルム（包装用、投棄場用、積層用、農業用、及び園芸用、温室用、マルチ、トンネル用、緑蔵飼料用）、荷梱包、スイミングプール、ごみ袋、壁紙、延伸フィルム、ラフィア、海水脱塩フィルム、バッテリー、及びコネクター。
ＶＩ−１）食品パック及びラップ（柔軟な及び固形な）、ＢＯＰＰ，ＢＯＰＥＴ、ボトル。
ＶＩ−２）箱（かご）、旅行かばん、大型の収納箱、家庭用の箱、パレット、棚、トラック（ｔｒａｃｋｓ）、ねじ箱、パック及び缶のような収納システム。
ＶＩ−３）カートリッジ、シリンジ、医療用品、輸送のためのコンテナ、くずかご、及びくず箱、ごみ袋、ビン、ごみ入れ、ごみ箱のライナー（ｂｉｎ ｌｉｎｅｒｓ）、ホイルのようなビン（ｗｈｅｅｌｙ ｂｉｎｓ）、コンテナ一般、水／使用済水／化学薬品／ガス／オイル／ガソリン／軽油のためのタンク；タンクのライナー（ｔｓｎｋ ｌｉｎｅｒｓ）、箱、かご、バッテリーケース、トラフ、ピストン、眼病用用品、診察機器のような医療機器、及び薬剤ブリスターの梱包。
ＶＩＩ−１）押出被覆（印画紙、テトラパック（ｔｅｔｒａｐａｃｋ）、及びパイプ被覆）、あらゆる家庭用品（例えば、電気機器、魔法壜／衣料ハンガー）、プラグ、ワイヤー及びケーブルクランプ、ジッパー、クロージャー、鍵及びスナップ−クロージャーのような締結システム。
ＶＩＩ−２）運動及びフィットネス機器、体操マット、スキーブーツ、インライン−スケート、スキー、ビックフット（ｂｉｇ ｆｏｏｔ）、運動場（例えばテニスコート）のような余暇時間のための補助機器及び製品；ねじ蓋、ボトル及び缶の蓋及びストッパー。
ＶＩＩ−３）家具一般、発泡製品（クッション、衝撃吸収材）、フォーム、スポンジ、ふきん、マット、ガーデンチェアー、競技場シート、テーブル、ソファー、玩具、建築材料（板／フィギャア（ｆｉｇｕｒｅ）／ボール（ｂａｌｌ））、劇場、滑り台、及び遊び用乗物。
ＶＩＩ−４）光学及び磁気データ保存のための材料
ＶＩＩ−５）台所用品（食べるための、飲むための、料理するための、保存するための）
ＶＩＩ−６）ＣＤ類、カセット及びビデオテープの箱；ＤＶＤ電子製品、全ての種類のオフィス用品（ボールペン、印鑑及び印肉、マウス、棚、トラック（ｔｒａｃｋｓ））、あらゆる体積のボトル及び内容物（飲料、洗剤、香水を含む化粧品）、及び接着テープ。
ＶＩＩ−７）履物（靴、靴底）、靴の敷皮、スパッツ、接着剤、構造用接着剤、食品箱（果物、野菜、肉、魚）、合成紙、ボトルのラベル、ソファー、人工関節（人間）、プリントプレート（フレキソ印刷用）、プリント回路板、及びディスプレーの技術。
ＶＩＩ−８）充填ポリマー（タルク、チョーク、チャイナクレー（カオリン）、珪灰石、顔料、カーボンブラック、ＴｉＯ2、雲母、ナノ組成物、ドロマイト、シリケート、ガラス、アスベスト）の機器。
【０１４３】
本発明の他の態様は、上述したとおりの樹脂組成物を含む造形品、特にフィルム、繊維、形材、パイプ、ボトル、タンク又は容器に関する。
【０１４４】
成形品が好ましい。成形は特に、射出、ブロー、圧縮、回転又はスラッシュ成形或いは押出しにより為される。
【０１４５】
本発明の他の態様は、上述したとおりの組成物を含むフィルムを延伸することにより形成される一軸延伸フィルム又は二軸延伸フィルムに関する。
【０１４６】
本発明のもう１つの態様は、上述したとおりの組成物を含む繊維を延伸することにより形成される繊維に関する。
【０１４７】
本発明はさらに、１つ又はそれ以上の層が上述したとおりの組成物を含有する多層系に関する。
【０１４８】
式（Ｉ）で表される化合物は、既知のプロセスと同様に、例えば、シュットガルトのゲオルグ  シーメ（Ｇｅｏｒｇ  Ｔｈｅｍｅ）によって発行されたＨｏｕｂｅｎ−Ｗｅｙｌ、Ｍｅｔｈｏｄｅｎ  ｄｅｒ  Ｏｒｇａｎｉｓｃｈｅｍ  Ｃｈｅｍｉｃ［Ｍｅｔｈｏｄｓ
ｏｆ  Ｏｒｇａｎｉｃ  Ｃｈｅｍｉｓｔｒｙ］のような標準作業において記載されているように、例えば、既知の反応条件下、適当なアミンを１，３，５−ベンゼントリカルボン酸トリクロリドと反応させることによって調製され得る。これらの反応を行なう際、ここで特に言及されていない本質的に既知の変形の利点を採用することもまた可能である。出発物質は、それらを反応混合物の外に単離することによってではなく、それらを、更に式（Ｉ）で表される化合物と直ちに反応させることによって、所望により現場でもまた形成され得る。実施例ＡないしＣは代表的な調製方法を記載している。
【０１４９】
適当なアミンの例は：
イソイソプロピルアミン、
ｎ−ブチルアミン、
第二ブチルアミン
第三−ブチルアミン、
ｎ−ペンチルアミン、
１，１−ジメチルプロピルアミン、
１，２−ジメチルプロピルアミン、
３−メチルブチルアミン、
ｎ−ヘキシルアミン、
ｎ−ヘプチルアミン、
ｎ−オクチルアミン、
２−エチルヘキシルアミン、
第三−オクチルアミン（１，１，３，３−テトラメチルブチルアミン）、
イソノニルアミン、
ｎ−ドデシルアミン、
トリデシルアミン、
牛脂アミン、
２−ジメチルアミノエチルアミン、
２−ジエチルアミノエチルアミン、
３−ジメチルアミノプロピルアミン、
３−ジエチルアミノプロピルアミン、
３−メチルアミノプロピルアミン、
２−メトキシエチルアミン、
２−エトキシエチルアミン、
２−メトキシプロピルアミン、
２−エトキシプロピルアミン、
３−イソプロポキシプロピルアミン、
アリルアミン、
オレイルアミン、
シクロペンチルアミン、
シクロヘキシルアミン、
２−メチルシクロヘキシルアミン、
シクロヘキシルメチルアミン、
４−メチルフェニルアミン（＝４−メチルアニリン）、
２−エチルフェニルアミン（＝２−エチルアニリン）、
４−エチルフェニルアミン（＝４−エチルアニリン）、
４−イソプロピルフェニルアミン（＝４−イソプロピルアニリン）、
４−第三−ブチルフェニルアミン（＝４−第三−ブチルアニリン）、
４−第二−ブチルフェニルアミン（＝４−第二−ブチルアニリン）、
４−イソブチルフェニルアミン（＝４−イソブチルアニリン）、
３，５−ジメチルフェニルアミン（＝３，５−ジメチルアニリン）、
３，４−ジメチルフェニルアミン（＝３，４−ジメチルアニリン）、
２，４−ジメチルフェニルアミン（＝２，４−ジメチルアニリン）、
２，６−ジエチルフェニルアミン（＝２，６−ジエチルアニリン）、
２−エチル−６−メチルフェニルアミン（＝２−エチル−６−メチルアニリン）、
２，６−ジイソプロピルフェニルアミン（＝２，６−ジイソプロピルアニリン）、
４−メトキシフェニルアミン（＝４−メトキシアニリン）、
４−エトキシフェニルアミン（＝４−エトキシアニリン）、
４−ヒドロキシフェニルアミン（＝４−ヒドロキシアニリン）、
４−アセトアミドフェニルアミン（＝４−アセトアミドアニリン）、
３−クロロフェニルアミン（＝３−クロロアニリン）、
２−クロロフェニルアミン（＝２−クロロアニリン）、
３−クロロ−６−メチルフェニルアミン、
２−ベンゾイルフェニルアミン（＝２−ベンゾイルアニリン）、
４−フェニルアミノフェニルアミン、
４−（フェニルアゾ）フェニルアミン（＝４−アミノアゾベンゼン）、
ベンジルアミン、
２−フェニルエチルアミン、
１−ナフチルアミン、
アダマンチルアミン、
２−ピコリルアミン、
(２−フリル）メチルアミン、
(２−テトラヒドロフリル）メチルアミン、
２−ピリミジルアミン、
６−メチル−２−ピリジルアミン、
１、２、４−トリアゾリ−３−イルアミン、及び
２−（１−ピペラジニル）エチルアミン
である。
【０１５０】
以下の実施例で本発明をより詳細に記載する。
別の表示で示さない限り、以前及び以後、全ての部及び百分率は、重量によって表され、そして全ての温度は、摂氏温度（℃）である。“慣例の作業”は：水への添加、沈殿物の濾過、有機溶媒による抽出及び／又は結晶化及び／又はクロマトグラフィー及び／又は昇華による生成物の精製を示す。
【実施例】
【０１５１】
実施例Ａ：式
【化７】
2005528498.tif 000009
で表される化合物の調製。
２，３−ジメチルシクロヘキシルアミン（異性体混合物）４．２０ｇ（３３ｍｍｏｌ）及び乾燥ＬｉＣｌ０．１ｇを不活性雰囲気下において、乾燥Ｎ−メチルピロリジノン（ＮＭＰ）７０ｍＬ及び乾燥ピリジン１５ｍＬに添加し、そして５℃まで冷却した。その後、１，３，５−ベンゼントリカルボン酸トリクロリド２．３９ｇ（９ｍｍｏｌ）を添加した。反応混合物を７５℃まで加熱し、そして攪拌した。２時間後、反応混合物を氷水３００ｍＬに添加した。沈殿物を濾去した。慣例の作業（Ｎ，Ｎ−ジメチルホルムアミドからの再結晶化）によって１，３，５−ベンゼントリカルボン酸トリス（２，３−ジメチルシクロヘキシルアミド）を得た。
収率：３．２８ｇ（６．１０ｍｍｏｌ）：理論量の６７．８％。
融点：４１８℃（同時蒸発下）。
1Ｈ−ＮＭＲ（ＣＦ3ＣＯＯＤ／ＣＤＣｌ3１：１）：δ＝０．５０−２．３５（ｍ，４２Ｈ）；３．５８−４．５５（ｍ，３Ｈ）；８．５０−８．８８（ｍ，３Ｈ）。
13Ｃ−ＮＭＲ（ＣＦ3ＣＯＯＤ／ＣＤＣｌ3１：１）：δ＝５．０−５８．０（脂肪族炭素原子）１３０．８；１３４．３； １６８．５。
ＩＲ（ＫＢｒ，ｃｍ-1）：３２３２；３０６５；２９２８；１６３７；１５５０；１２９０。
ＭＳ（７０ｅＶ），ｍ／ｚ：５３７（Ｍ+，５％）。
【０１５２】
実施例Ｂ：式
【化８】
2005528498.tif 000010
で表される化合物の調製。
シクロオクチルアミン４．２０ｇ（３３ｍｍｏｌ）及び乾燥ＬｉＣｌ０．１ｇを、不活性雰囲気下において、乾燥ＮＭＰ７０ｍＬ及び乾燥ピリジン１５ｍＬに添加し、そして５
℃まで冷却した。その後、１，３，５−ベンゼントリカルボン酸トリクロリド２．３９ｇ（９ｍｍｏｌ）を添加した。反応混合物を７５℃まで加熱し、そして攪拌した。２時間後、反応混合物を氷水３００ｍＬに添加した。慣例の作業（Ｎ，Ｎ−ジメチルホルムアミドからの再結晶化）によって１，３，５−ベンゼントリカルボン酸トリス（シクロオクチルアミド）を得た。
収率：４．０２ｇ（７．４８ｍｍｏｌ）：理論量の８３．１％。
融点：４０２℃（同時蒸発下）。
1Ｈ−ＮＭＲ（ＣＦ3ＣＯＯＤ／ＣＤＣｌ3１：１）：δ＝１．４６−２．０７（ｍ，４２Ｈ）；４．１５−４．３６（ｍ，３Ｈ）；８．６６（ｓ，３Ｈ）。
13Ｃ−ＮＭＲ（ＣＦ3ＣＯＯＤ／ＣＤＣｌ3１：１）：δ＝２３．７；２５．５；２７．０；３１．９；５３．２；１３０．９；１３４．３；１６７．９。
ＩＲ（ＫＢｒ，ｃｍ-1）：３２２２；３０５９；２９２２；１６３４；１５５６；１２８５。
ＭＳ（７０ｅＶ），ｍ／ｚ：５３７（Ｍ+，４２％）。
【０１５３】
実施例Ｃ：式
【化９】
2005528498.tif 000011
で表される化合物の調製。
１，１，３，３−テトラメチルブチルアミン（第三オクチルアミン）４．２６ｇ（３３ｍｍｏｌ）及び乾燥ＬｉＣｌ０．１ｇを、不活性雰囲気下において、乾燥ＮＭＰ７０ｍＬ及び乾燥ピリジン１５ｍＬに添加し、そして５℃まで冷却した。その後、１，３，５−ベンゼントリカルボン酸トリクロリド２．３９ｇ（９ｍｍｏｌ）を添加した。反応混合物を７５℃まで加熱し、そして攪拌した。２時間後、反応混合物を氷水３００ｍＬに添加した。沈澱物を濾去した。慣例の作業（メタノールからの再結晶化）によって１，３，５−ベンゼントリカルボン酸トリス（１，１，３，３−テトラメチルブチルアミド）を得た。
収率：３．４０ｇ（６．２５ｍｍｏｌ）：理論量の６９．５％。
融点：３１５℃（同時蒸発下）。
1Ｈ−ＮＭＲ（ＣＦ3ＣＯＯＤ／ＣＤＣｌ3１：１）：δ＝１．０３（ｓ，２７Ｈ）；１．５８（ｓ，１８Ｈ）；１．９５（ｓ，６Ｈ）；８．４９（ｓ，３Ｈ）；。
13Ｃ−ＮＭＲ（ＣＦ3ＣＯＯＤ／ＣＤＣｌ3１：１）：δ＝２８．８；３１．０；３１．８；５１．１；５８．８；１３０．３；１３５．４；１６８．６。
ＩＲ（ＫＢｒ，ｃｍ-1）：３２３７；３０６３；２９５５；１６３７；１５５７；１２２８。
ＭＳ（７０ｅＶ），ｍ／ｚ：５３７（Ｍ+，４６％）。
【０１５４】
その融点（ｍ．ｐ．）を特徴とする以下の化合物Ａ−１ないしＡ−５、Ａ−７及びＡ−
８を同様に調製した。融点は、１０Ｋ／分の加熱速度において、ＤＳＣ計測器中で決定した。
【０１５５】
式（Ｉ）で表される化合物の好ましい例は：
化合物Ａ−１：１，３，５−ベンゼントリカルボン酸トリス（ベンジルアミド）；ｍ．ｐ．＝２４３℃
化合物Ａ−２：１，３，５−ベンゼントリカルボン酸トリス（シクロヘプチルアミド）；ｍ．ｐ．＝３９４℃★)
化合物Ａ−３：１，３，５−ベンゼントリカルボン酸トリス（３−メチルシクロヘキシルアミド）；ｍ．ｐ．＝３８１℃★)
化合物Ａ−４：１，３，５−ベンゼントリカルボン酸トリス（３，４−ジメチルフェニルアミド）；ｍ．ｐ．＝３４０℃★★)
化合物Ａ−５：１，３，５−ベンゼントリカルボン酸トリス（シクロドデシルアミド）；ｍ．ｐ．＝３９３℃★★)
化合物Ａ−６：１，３，５−ベンゼントリカルボン酸トリス（第三オクチルアミド）；ｍ．ｐ．＝３１５℃★)
化合物Ａ−７：１，３，５−ベンゼントリカルボン酸トリス（Ｓ（＋）−１−シクロヘキシルエチルアミド）；ｍ．ｐ．＝３９７℃★)
化合物Ａ−８：１，３，５−ベンゼントリカルボン酸トリス（Ｒ（−）−１−シクロヘキシルエチルアミド）；ｍ．ｐ．＝３９２℃★)
化合物Ａ−９：１，３，５−ベンゼントリカルボン酸トリス（シクロオクチルアミド）；ｍ．ｐ．＝４０２℃★)
化合物Ａ−１０：１，３，５−ベンゼントリカルボン酸トリス（２，３−メジチルシクロヘキシルアミド）；ｍ．ｐ．＝４１８℃★)
化合物Ａ−１１：１，３，５−ベンゼントリカルボン酸トリス（ｎ−ブチルアミド）：ｍ．ｐ．＝２３９℃
★) 同時蒸発下の溶融
★★) 分解下の溶融
【０１５６】
実施例１に使用した共通手順を以下に記載する。
混合手順：
粉末添加剤（０．１５重量％）又は添加剤の粉末混合物（総量０．１５重量％）９０ｍｇを粉末ポリプロピレン（ＥＬＦ−アトケム（登録商標：ＥＬＦ−Ａｔｏｃｈｅｍ）；アプリル３０３０ＢＮ１（登録商標：Ａｐｐｒｙｌ３０３０ＢＮ−１））５９．９１ｇに添加し、そしてガラス容器中で２４時間、タンブル混合した。一般的に、この混合物４．５ｇを、小規模の、実験室用二軸スクリュー往復及び同時回転押出機、例えば、ＤＡＣＡインストルメンツ（登録商標：ＤＡＣＡ  Ｉｎｓｔｒｕｍｅｎｔｓ）社のマイクロコンパウンダーで、２３９℃において、４０ｒｐｍのスクリュー速度でおよそ４分間配合し、続いて、室温において回収した。正味のポリプロピレンを同様に処理して、ブランクコントロール試料を生成した。
【０１５７】
示差走査熱量法（ＤＳＣ）：
乾燥窒素雰囲気中で操作したパーキン−エルマーＤＳＣ計測器（登録商標：Ｐｅｒｋｉｎ−Ｅｌｍｅｒ  ＤＳＣ  ｉｎｓｔｒｕｍｅｎｔ）（ＤＳＣ７型）を、標準手順に従って、種々の混合物及びコントロール試料の結晶化挙動の分析のために使用した。試料およそ５ないし１０ｍｇをアルミニウムカップ中に密封し、１０℃／分の速度において１３０℃から２３０℃まで加熱し、２３０℃において５分間維持し、そしてその後１０℃／分の速
度で５０℃まで冷却した。結晶化温度として示されたデータは、冷却下に記録されたサーモグラム中の発熱のピーク温度（優性なピーク最小）である。
【０１５８】
射出成形：
マイクロインジェクター（ＤＡＣＡインストルメンツ（登録商標：ＤＡＣＡ  Ｉｎｓｔｒｕｍｅｎｔｓ）社）を用いて射出成形を行なった。ペレット化されたスレッドおよそ３．０ｇを２６０℃において、バレル中の窒素ブランケット下に置いた。顆粒が完全に溶融した後、溶融物をおよそ８バール圧で磨き金型中に射出した。成形温度は２０℃である。回収した試験片は、直径２．５ｃｍ、及びおよそ１．１ないし１．２ｍｍ厚である。
【０１５９】
光学特性（透過率、透明度、曇り度）：
透過率、透明度及び曇り度を、室温において、曇り度−ガード（ｈａｚｅ−ｇａｒｄ）付き計測器（ＢＹＫ、ガードナー（登録商標：Ｇａｒｄｎｅｒ）、照明ＣＩＥ−Ｃ）を用いて測定した。曇り度−ガード付き計測器は、ＡＳＴＭ  Ｄ−１００３に適合させてある。射出成形によって試料を得た後、透過率、透明度及び曇り度を１２−２４時間測定した。
【０１６０】
広角Ｘ線散乱（ＷＡＸＳ）によるβ−形態結晶の含量の決定
ブルカー（登録商標：Ｂｒｕｋｅｒ）広角エックス線回折計（Ｄ８アドバンス型）を、上述したとおりに調製した射出成形試料のβ−形態結晶の含量の解析のために使用した。
試験片を、銅Ｋα放射源（λ＝１．５４１７８Å）と検出器の間の中間にある試料ホルダーに置いた。機械方向（ＭＤ）がスリット形のビームと平衡になるように試料を置いた。この位置は、β−形態結晶の含量の決定のために使用した。回折図は、２θ＝８−３０°から記録した。β−形態結晶の含量は、Ａ．Ｔｕｒｎｅｒ等．，Ｍａｋｒｏｍｏｌ．  Ｃｈｅｍ．７５，１３４（１９６４）及び米国特許出願公開第５，４９１，１８８号明細書により記載されたとおりに、以下の式：
β−形態結晶の含量（％）＝１００×Ｐβ1／（Ｐα1＋Ｐα2＋Ｐα3＋Ｐβ1）
（式中、Ｐα1ないしＰα3は、広角Ｘ線散乱により決定されたα−形態の各々のピーク高を表し、及びＰβ1は、β−形態のピーク高を表す。）
にしたがい決定した。
Ｐβ1は、β−形態結晶の平面上（３００）の反射強度（高さ）を表す。
Ｐα1は、α−形態結晶の平面上（１１０）の反射強度（高さ）を表す。
Ｐα2は、α−形態結晶の平面上（０４０）の反射強度（高さ）を表す。
Ｐα3は、α−形態結晶の平面上（１３０）の反射強度（高さ）を表す。
【０１６１】
実施例Ｉ：
表１に示された化合物０．１５重量％を、上記方法に従って加工され、特徴づけられたポリプロピレン樹脂に添加した。
本発明に従ったポリプロピレン組成物の透過率、曇り度、透明度及び再結晶化温度、並びにβ−形態結晶の含量並びに試験片（プレート）厚を表１に列挙する。
表１：
β−核剤なしのポリプロピレン樹脂の再結晶化温度（Ｔcr）：１１２．０℃
【表１】
2005528498.tif 000012
┌────┬──────┬─────┬──────┬───┬──────┬───│        │            │          │            │ 1)  │            │
│β−核剤│  透過率 %  │ 曇り度 %│  透明度 %  │T★ °Cβ−形態結晶のプレ
│        │            │          │            │      │   含量 %  │ート
│        │            │          │            │      │            │厚 m
│        │            │          │            │      │            │  m
├────┼──────┼─────┼──────┼───┼──────┼───│  A-1  │    85.7    │   75.2   │    87.6    │120.0 │     15     │1.12
├────┼──────┼─────┼──────┼───┼──────┼───│  A-2   │    86.7    │   71.7   │    91.2    │123.3 │     29     │1.11
├────┼──────┼─────┼──────┼───┼──────┼───│  A-3   │    88.3    │   96.1   │    84.0    │120.5 │     37     │1.12
├────┼──────┼─────┼──────┼───┼──────┼───│  A-4   │    83.0    │   92.8   │    90.3    │116.1 │     38     │1.12
├────┼──────┼─────┼──────┼───┼──────┼───│  A-5   │    88.1    │   87.0   │    91.7    │122.1 │     38     │1.11
├────┼──────┼─────┼──────┼───┼──────┼───│  A-6   │    88.8    │   35.8   │    98.9    │124.3 │     40     │1.11
├────┼──────┼─────┼──────┼───┼──────┼───│  A-7   │    87.5    │   90.2   │    90.4    │125.7 │     45     │1.15
├────┼──────┼─────┼──────┼───┼──────┼───│  A-8   │    88.5    │   72.7   │    98.0    │124.8 │     59     │1.16
├────┼──────┼─────┼──────┼───┼──────┼───│  A-9   │    82.4    │   97.6   │    83.3    │124.3 │     64     │1.13
├────┼──────┼─────┼──────┼───┼──────┼───│  A-10  │    86.2    │   98.2   │    72.3    │121.6 │     74     │1.13
└────┴──────┴─────┴──────┴───┴──────┴───
1)Ｔ★：β−核剤を含有するポリプロピレン樹脂の再結晶化温度
【０１６２】
実施例ＩＩ：
ポリプロピレン粉末（モンテル（登録商標：Ｍｏｎｔｅｌｌ）社のモプレン  ＦＬ  Ｆ（登録商標：Ｍｏｐｌｅｎ  ＦＬ  Ｆ２０））２．５ｋｇを、トリス（２，４−ジ−第三ブチルフェニル）ホスフィット０．１０％、ペンタエリトリトールテトラキス３−（３，５−ジ−第三ブチル−４−ヒドロキシフェニル）プロピオネート０．０５％、ステアリン酸カルシウム０．１０％及び化合物Ａ−１０  ０．２０％と共に高速ミキサー中で均質に混合した。このブレンドをその後、最大２４０℃の温度にてベルストルフ（登録商標：Ｂｅｒｓｔｏｒｆｆ）の二軸スクリュー押出機中で押出した。水浴を通して押出物を冷却した後、顆粒化した。
【０１６３】
射出成形（実施例ＩＩａ）：
最大２４０℃の温度（型温度５０℃）にて射出成形機（アルバーグ３２０Ｓ（登録商標：Ａｒｂｕｒｇ  ３２０Ｓ）を用いて、９０ｍｍ×８５ｍｍ×２ｍｍの試験パネルを顆粒から成形した。
【０１６４】
圧縮成形（実施例ＩＩｂないしＩＩｆ）：
１４０ｍｍ×２４０ｍｍ×２ｍｍ厚の試験パネルをこれら顆粒から圧縮成形した。
【０１６５】
実施例ＩＩｂ：
顆粒５５ｇを、溶融プレス機スター  ＬＰ  ３２２（登録商標：Ｓｕｔｅｒ  ＬＰ  ３２２）中でＴ1＝２４０℃にて１５分間溶融した。その後、溶融ポリプロピレン樹脂組成物を、Ｔ2＝６０℃の温度を有する第二の溶融プレス機（スター  ＬＰ  ３２２（登録商標：Ｓｕｔｅｒ  ＬＰ  ３２２））中に置いた。試料をｐ＝１０バールでプレスし、そして５分間アニール／結晶化した。
【０１６６】
実施例ＩＩｃ：
顆粒５５ｇを、溶融プレス機スター  ＬＰ  ３２２（登録商標：Ｓｕｔｅｒ  ＬＰ  ３２２）中でＴ1＝２４０℃にて１５分間溶融した。その後、溶融ポリプロピレン樹脂組成物を、Ｔ2＝８０℃の温度を有する第二の溶融プレス機（スター  ＬＰ  ３２２（登録商標：Ｓｕｔｅｒ  ＬＰ  ３２２））中に置いた。試料をｐ＝１０バールでプレスし、そして１０分間アニール／結晶化した。
【０１６７】
実施例ＩＩｄ：
顆粒５５ｇを、溶融プレス機スター  ＬＰ  ３２２（登録商標：Ｓｕｔｅｒ  ＬＰ  ３２２）中でＴ1＝２４０℃にて１５分間溶融した。その後、溶融ポリプロピレン樹脂組成物を、Ｔ2＝１００℃の温度を有する第二の溶融プレス機（スター  ＬＰ  ３２２（登録商標：Ｓｕｔｅｒ  ＬＰ  ３２２））中に置いた。試料をｐ＝１０バールでプレスし、そして３０分間アニール／結晶化した。
【０１６８】
実施例ＩＩｅ：
顆粒５５ｇを、溶融プレス機スター  ＬＰ  ３２２（登録商標：Ｓｕｔｅｒ  ＬＰ  ３２２）中でＴ1＝２４０℃にて１５分間溶融した。その後、溶融ポリプロピレン樹脂組成物を、Ｔ2＝１１０℃の温度を有する第二の溶融プレス機（スター  ＬＰ  ３２２（登録商標：Ｓｕｔｅｒ  ＬＰ  ３２２））中に置いた。試料をｐ＝１０バールでプレスし、そして６０分間アニール／結晶化した。
【０１６９】
実施例ＩＩｆ：
顆粒５５ｇを、溶融プレス機スター  ＬＰ  ３２２（登録商標：Ｓｕｔｅｒ  ＬＰ  ３２２）中でＴ1＝２４０℃にて１５分間溶融した。その後、溶融ポリプロピレン樹脂組成物を、Ｔ2＝１２０℃の温度を有する第二の溶融プレス機（スター  ＬＰ  ３２２（登録
商標：Ｓｕｔｅｒ  ＬＰ  ３２２））中に置いた。試料をｐ＝１０バールでプレスし、そして１２０分間アニール／結晶化した。
【０１７０】
以下に記載するとおりに、試料のβ−形態結晶の含量を広角Ｘ線散乱（ＷＡＸＳ）により決定し、そして再結晶化温度を示差走査熱量法（ＤＳＣ）により決定した。結果を表２に列挙する。
【０１７１】
ＷＡＸＳ：
シーメンス（登録商標：Ｓｉｅｍｅｎｓ）広角Ｘ線回折計（Ｄ５００型）を、上述したとおりに調製した試料のβ−形態結晶の含量の解析のために使用した。試験片を、銅Ｋα放射源（λ＝１．５４１７８Å）と検出器の間の中間にある試料ホルダーに置いた。試料は、２ｒｐｍで記録しながら回転させた。回折図は、０．０２５°の増加分で、そして記録時間１秒で２θ＝５−３５°から記録した。β−形態結晶の含量は、実施例Ｉに記載したとおりに決定した。
【０１７２】
ＤＳＣ：
乾燥窒素雰囲気中で操作したＴＡインストルメンツ（登録商標：ＴＡ  ｉｎｓｔｒｕｍｅｎｔ）ＤＳＣ計測器（ＤＳＣ２９２０型調整ＤＳＣ）を、標準手順に従って、種々の混合物及びコントロール試料の結晶化挙動の分析のために使用した。試料およそ５ないし１０ｍｇをアルミニウムカップ中に密封し、１０Ｋ／分の速度において周囲温度から２４０℃まで加熱し、２４０℃において５分間維持し、そしてその後１０Ｋ／分の速度で周囲温度まで冷却した。結晶化温度として示されたデータは、冷却下に記録されたサーモグラム中の発熱のピーク温度（優性なピーク最小）であった。
【０１７３】
表２：
β−核剤なしのポリプロピレン樹脂（成分（１））の再結晶化温度（Ｔcr）：１０９．０℃
０．２０重量％の化合物Ａ−１０を含有するポリプロピレン樹脂の再結晶化温度（Ｔ★）：１２４．１℃
【表２】
2005528498.tif 000013
┌─────┬──────────┬──────┬──────────────┐│ 実施例  │      −核剤        │  Ｔｓ °C  │     −形態結晶の含量 %    │
├─────┼──────────┼──────┼──────────────┤│  II-a    │       A-10         │     50     │             58             │├─────┼──────────┼──────┼──────────────┤
│  II-b    │       A-10         │     60     │             68             │├─────┼──────────┼──────┼──────────────┤│  II-c    │       A-10         │     80     │             66             │├─────┼──────────┼──────┼──────────────┤│  II-d    │       A-10         │    100     │             47             │├─────┼──────────┼──────┼──────────────┤│  II-e    │       A-10         │    110     │             44             │├─────┼──────────┼──────┼──────────────┤│  II-f    │       A-10         │    120     │             33             │└─────┴──────────┴──────┴──────────────┘
【０１７４】
実施例ＩＩＩ：
配合：
ポリプロピレンホモポリマー（モンテル（登録商標：Ｍｏｎｔｅｌｌ）社のモプレン（登録商標：Ｍｏｐｌｅｎ）ＰＨ３５０（登録商標））粉末５ｋｇを、トリス（２，４−ジ−第三ブチルフェニル）ホスフィット０．１０％、ペンタエリトリトールテトラキス３−（３，５−ジ−第三ブチル−４−ヒドロキシフェニル）プロピオネート０．０５％、ステアリン酸カルシウム０．１０％及び異なった量の化合物Ａ−１０（ポリプロピレンホモポリマー粉末の重量に対して０．０２５、０．０５又は０．１重量％）と共に高速ミキサー中で均質に混合した。このブレンドをその後、最大２３０℃の温度にてベルストルフ（登録商標：Ｂｅｒｓｔｏｒｆｆ）の二軸スクリュー押出機（スクリュー径２５ｍｍ、Ｌ／Ｄ比：４６）中で押出した。水浴を通して押出物を冷却した後、顆粒化した。
【０１７５】
キャストフィルム調製：
キャストフィルムライン（Ｄｒ．Ｃｏｌｌｉｎ  ＣＲ１３６／３５０）付きの一軸スクリュー押出機（Ｄｒ．Ｃｏｌｌｉｎ  Ｅ３０Ｍ）を使用することにより、２３０℃（押出機）及び１１５℃（チルドロール）の温度にてキャストフィルムを製造した。キャストフィルムは０．２ｍｍ及び１ｍｍ厚で製造された。
【０１７６】
二軸延伸フィルムの製造：
試験試料の調製：試験試料を、キャストフィルムから８５ｍｍ×８５ｍｍ片に切断した。ブルックナー  カロ（Ｂｒｕｃｋｎｅｒ  Ｋａｒｏ）ＩＶの二軸延伸機中で、０．１ｓ-1のヘンキー（Ｈｅｎｃｋｙ）伸び率にて延伸を行った。
初期寸法Ｌ０（ｍｍ）：ＭＤ×ＴＤ＝７０×７０（挟み距離７０ｍｍ）
予備加熱時間：４０秒／１５０℃
設定挟み温度：９５℃
【手続補正書】
【提出日】平成17年2月3日(2005.2.3)
【手続補正１】
【補正対象書類名】明細書
【補正対象項目名】０１６１
【補正方法】変更
【補正の内容】
【０１６１】
実施例Ｉ：
表１に示された化合物０．１５重量％を、上記方法に従って加工され、特徴づけられたポリプロピレン樹脂に添加した。
本発明に従ったポリプロピレン組成物の透過率、曇り度、透明度及び再結晶化温度、並びにβ−形態結晶の含量並びに試験片（プレート）厚を表１に列挙する。
表１：
β−核剤なしのポリプロピレン樹脂の再結晶化温度（Ｔcr）：１１２．０℃
【表１】
2005528498.tif 000016
【手続補正２】
【補正対象書類名】明細書
【補正対象項目名】０１７３
【補正方法】変更
【補正の内容】
【０１７３】
表２：
β−核剤なしのポリプロピレン樹脂（成分（１））の再結晶化温度（Ｔcr）：１０９．０℃
０．２０重量％の化合物Ａ−１０を含有するポリプロピレン樹脂の再結晶化温度（Ｔ★）：１２４．１℃
【表２】
2005528498.tif 000017
【国際調査報告】
2005528498.tif 000018
2005528498.tif 000019
2005528498.tif 000020